(57)【要約】【課題】セラミック繊維のプリフォームに炭化ケイ素を含浸した耐熱複合材料の製造において、炭化ケイ素の製膜の成長速度と埋込の均一性を両立させる。【解決手段】電気炉１０に格納されたプリフォームの如き微細構造を有する基材１００に原料ガス、添加ガス及びキャリアガスを含む混合ガスを供給し、化学気相堆積法又は化学気相含浸法によって炭化ケイ素を堆積して製膜し、原料ガスに加える添加ガスの添加量によって製膜の成長速度と埋込の均一性を制御するものであって、前記原料ガスはテトラメチルシランを含み、前記添加ガスは塩化水素や塩化メチルの如き塩素を含む分子を含む。【選択図】図１
2015151587.tif 000002
【特許請求の範囲】
【請求項１】
化学気相堆積法又は化学気相含浸法を用い、反応炉に基材を格納して原料ガス、添加ガス及びキャリアガスを流し、前記基材に炭化ケイ素を堆積させて製膜するものであって、
前記原料ガスがテトラメチルシランを含み、前記添加ガスが塩素を含む分子を含むことを特徴とする耐熱複合材料の製造方法。
【請求項２】
前記添加ガスは、塩化水素、モノクロロモノメチルシラン、メチルジクロロシラン、メチルトリクロロシラン、ジメチルモノクロロシラン、ジメチルジクロロシラン、トリメチルモノクロロシラン、モノクロロシラン、ジクロロシラン、トリクロロシラン、テトラクロロシランン、クロロジシラン、ジクロロジシラン、ヘキサクロロジシラン、オクタクロロトリシラン、モノクロロメタン、ジクロロメタン、クロロホルム、テトラクロロメタン、モノクロロアセチレン、ジクロロアセチレン、モノクロロエチレン、ジクロロエチレン、トリクロロエチレン、テトラクロロエチレン、モノクロロエタン、ジクロロエタン、トリクロロエタン、テトラクロロエタン、ペンタクロロエタン、ヘキサクロロエタン、モノクロロプロパン、ジクロロプロパン、トリクロロプロパン、テトラクロロプロパン、ペンタクロロプロパン、ヘキサクロロプロパン、ヘプタクロロプロパン、オクタクロロプロパン及び塩素分子の少なくとも１つを含むことを特徴とする請求項１に記載の耐熱複合材料の製造方法。
【請求項３】
前記添加ガスは、塩化水素及びモノクロロメタンの少なくともいずれか１つを含む請求項２に記載の耐熱複合材料の製造方法。
【請求項４】
前記添加ガスは塩化水素を含み、テトラメチルシランのモル数を１とした場合のテトラメチルシラン：塩化水素のモル比αは、１＜α≦３であることを特徴とする請求項３に記載の耐熱複合材料の製造方法。
【請求項５】
前記添加ガスの添加量によって前記炭化ケイ素の製膜の成長速度及び埋込の均一性を制御することを特徴とする請求項１〜４のいずれか一項に記載の耐熱複合材料の製造方法。
【請求項６】
前記炭化ケイ素の製膜は１次反応に従い、前記添加ガスの添加量によって前記基材に対する製膜種の付着確率を制御することによって、前記炭化ケイ素の製膜の成長速度及び埋込の均一性を制御することを特徴とする請求項５に記載の耐熱複合材料の製造方法。
【請求項７】
前記炭化ケイ素の製膜はラングミュア・ヒンシェルウッド型速度式に従い、前記添加ガスの添加量によってラングミュア・ヒンシェルウッド型速度式の０次反応領域を利用するように制御することによって、前記炭化ケイ素の製膜の成長速度及び埋込の均一性を制御することを特徴とする請求項５に記載の耐熱複合材料の製造方法。
【請求項８】
前記炭化ケイ素の製膜の成長速度及び埋込の均一性について最適化することを特徴とする請求項５又は６のいずれか一項に記載の耐熱複合材料の製造方法。
【請求項９】
前記添加ガスの添加量によって、前記反応炉内の位置について、前記炭化ケイ素の製膜の成長速度の分布を制御することを特徴とする請求項５〜８のいずれか一項に記載の耐熱複合材料の製造方法。
【請求項１０】
前記成長速度の分布が均一になるように最適化することを特徴とする請求項９に記載の耐熱複合材料の製造方法。
【請求項１１】
前記原料ガスは、前記反応炉の上流側から下流側に至る複数の位置から供給することを特徴とする請求項９又は１０に記載の耐熱複合材料の製造方法。
【請求項１２】
前記原料ガスは、メチルトリクロロシラン及びジメチルジクロロシランの少なくともいずれか１つを含む請求項１〜１１のいずれか一項に記載の耐熱複合材料の製造方法。
【請求項１３】
前記キャリアガスは、水素、窒素、ヘリウム及びアルゴンの少なくとも１つを含むことを特徴とする請求項１〜１２のいずれか一項に記載の耐熱複合材料の製造方法。
【請求項１４】
前記添加ガスは、製膜阻害作用を有することを特徴とする請求項１〜１３のいずれか一項に記載の耐熱複合材料の製造方法。
【請求項１５】
前記基材は、繊維のプリフォーム、トレンチを設けた基板及び多孔質の基板の少なくとも１つを含むことを特徴とする請求項１〜１４のいずれか一項に記載の耐熱複合材料の製造方法。
【請求項１６】
前記反応炉は、ホットウォール型炉であることを特徴とする請求項１〜１５のいずれか一項に記載の耐熱複合材料の製造方法。
【請求項１７】
請求項１〜１６のいずれか一項に記載の耐熱複合材料の製造方法を用いる耐熱複合材料の製造装置であって、
基材を格納する反応炉と、
前記反応炉に原料ガスを供給する原料ガス供給源と、
前記反応炉に添加ガスを供給する添加ガス供給源と、
前記反応炉にキャリアガスを供給するキャリアガス供給源と、
前記添加ガスの供給量を制御する制御手段と、を有し、
前記原料ガス供給源はテトラメチルシランを含む原料ガスを供給し、前記添加ガス供給源は塩素を含む分子を含む添加ガスを供給すること
を特徴とする耐熱複合材料の製造装置。
【発明の詳細な説明】
【技術分野】
【０００１】
本発明は、炭化ケイ素を含む耐熱複合材料の製造方法及び製造装置に関し、詳しくは化学気相成長（ＣＶＤ，Chemical Vapor Deposition）法によるセラミックス・半導体の薄膜作成、耐熱構造材料作製及び前記のプロセス技術に適用される技術分野に関する。
【背景技術】
【０００２】
飛行機やロケットのエンジン等の高温部位で使用する部品において、軽量、かつ、高温でも機械的強度に優れる材料が常に求められている。しかし、従来用いられてきたニッケル基超合金の特性改善は限界に近づいていることが知られている。そこで、セラミックス基複合材料（ＣＭＣ，Ceramics Matrix Composite）が、上記要請に応える次世代材料として注目を集めており、近い将来での実用化に向けた開発が進められている。
【０００３】
ＣＭＣは、セラミック繊維（強化材）で構成したプリフォーム（織物）に、セラミックスをマトリックス（母材）として含浸させた複合材料である。なかでも、強化材とマトリックス両方に炭化ケイ素（ＳｉＣ）を使ったＳｉＣ／ＳｉＣ−ＣＭＣは従来のニッケル基超合金よりも軽量・高耐熱性であるため、次世代材料の筆頭と目されている。
【０００４】
このＳｉＣ／ＳｉＣ−ＣＭＣの製造では、炭化ケイ素の繊維からなるプリフォームに炭化ケイ素を析出させ繊維同士を一体化させるプロセスが、重要かつ難易度の高いプロセスである。この繊維を一体化するプロセスは、プリフォームの内部で均一に炭化ケイ素（ＳｉＣ）のマトリックスを析出させる必要があり、気相からの反応を利用した化学気相含浸（ＣＶＩ，Chemical Vapor Infiltration）法によって実施されている。従来のＣＶＩ法では炭化ケイ素を析出させる原料として主にメチルトリクロロシラン（ＭＴＳ，ＣＨ３ＳｉＣｌ３）と水素（Ｈ２）の混合ガスが利用されてきた。
【先行技術文献】
【特許文献】
【０００５】
【特許文献１】特表２００１−５０８３８８号公報
【特許文献２】特許第３３８０７６１号公報
【特許文献３】特開２０００−２１６０７５号公報
【非特許文献】
【０００６】
【非特許文献１】B.J. Choi, D.W. Park, and D.R. Kim, Journal of Materials Science Letters 16 (1997) 33
【非特許文献２】R. Rodriguez-Clemente, A. Figueras, S. Garelik, B. Armas and C. Combescure, J. of Cryst. Growth 125 (1992) 533
【非特許文献３】K.C. Kim, K.S. Nahm, Y.B. Hahn, Y.S. Lee, and H.S. Byun, J. Vac. Sci. Technol., A 18 (2000) 891
【発明の概要】
【発明が解決しようとする課題】
【０００７】
炭化ケイ素のマトリックスの析出の均一性を向上させるためには、極めて遅い反応速度でプリフォーム内に原料拡散させながら製膜する必要がある。具体的には、化学気相含浸法のプロセスが長時間となっており、長時間の製膜が量産性を悪化させる要因の一つとして挙がっている。
【０００８】
また、ＭＴＳと水素（Ｈ２）を含む混合ガス系は、原料分子中に含まれる塩素（Ｃｌ）に起因して、製膜速度が極端に遅いことや、可燃性の副生成物が排気されるという課題がある。将来の量産化実現を念頭に置くと、製造時間を短縮した上で、化学気相含浸法の反応装置内での製膜速度均一性とプリフォーム内の析出速度均一性を両立させ、可燃性の副生成物を減少・根絶させる必要がある。
【０００９】
この発明は、上述の実情に鑑みて提案されるものであって、ＳｉＣ／ＳｉＣ−ＣＭＣの製造工程に適用されるものであって、炭化ケイ素を迅速に製膜するとともに、副生成物の発生を抑制するような耐熱複合材料の製造方法及び製造装置を提供することを目的とする。
【課題を解決するための手段】
【００１０】
上述の課題を解決するために、この出願に係る耐熱複合材料の製造方法は、化学気相堆積法又は化学気相含浸法を用い、反応炉に基材を格納して原料ガス、添加ガス及びキャリアガスを流し、前記基材に炭化ケイ素を堆積させて製膜するものであって、前記原料ガスがテトラメチルシランを含み、前記添加ガスが塩素を含む分子を含むものである。
【００１１】
前記添加ガスは、塩化水素、モノクロロモノメチルシラン、メチルジクロロシラン、メチルトリクロロシラン、ジメチルモノクロロシラン、ジメチルジクロロシラン、トリメチルモノクロロシラン、モノクロロシラン、ジクロロシラン、トリクロロシラン、テトラクロロシランン、クロロジシラン、ジクロロジシラン、ヘキサクロロジシラン、オクタクロロトリシラン、モノクロロメタン、ジクロロメタン、クロロホルム、テトラクロロメタン、モノクロロアセチレン、ジクロロアセチレン、モノクロロエチレン、ジクロロエチレン、トリクロロエチレン、テトラクロロエチレン、モノクロロエタン、ジクロロエタン、トリクロロエタン、テトラクロロエタン、ペンタクロロエタン、ヘキサクロロエタン、モノクロロプロパン、ジクロロプロパン、トリクロロプロパン、テトラクロロプロパン、ペンタクロロプロパン、ヘキサクロロプロパン、ヘプタクロロプロパン、オクタクロロプロパン及び塩素分子の少なくとも１つを含んでもよい。前記添加ガスは、塩化水素又はモノクロロメタンの少なくともいずれか１つを含んでもよい。前記添加ガスは塩化水素を含み、テトラメチルシランのモル数を１とした場合のテトラメチルシラン：塩化水素のモル比αは、１＜α≦３であってもよい。
【００１２】
前記添加ガスの添加量によって前記炭化ケイ素の製膜の成長速度及び埋込の均一性を制御してもよい。前記炭化ケイ素の製膜は１次反応に従い、前記添加ガスの添加量によって前記基材に対する製膜種の付着確率を制御することによって、前記炭化ケイ素の製膜の成長速度及び埋込の均一性を制御してもよい。
【００１３】
前記炭化ケイ素の製膜はラングミュア・ヒンシェルウッド型速度式に従い、前記添加ガスの添加量によってラングミュア・ヒンシェルウッド型速度式の０次反応領域を利用するように制御することによって、前記炭化ケイ素の製膜の成長速度及び埋込の均一性を制御してもよい。前記炭化ケイ素の製膜の成長速度及び埋込の均一性について最適化してもよい。
【００１４】
前記添加ガスの添加量によって、前記反応炉内の位置について、前記炭化ケイ素の製膜の成長速度の分布を制御してもよい。前記成長速度の分布が均一になるように最適化してもよい。前記原料ガスは、前記反応炉の上流側から下流側に至る複数の位置から供給してもよい。
【００１５】
前記原料ガスは、メチルトリクロロシラン及びジメチルジクロロシランの少なくともいずれか１つを含んでもよい。前記キャリアガスは、水素、窒素、ヘリウム及びアルゴンの少なくとも１つを含んでもよい。前記添加ガスは、エッチング作用を有するものであってもよい。前記基材は、繊維のプリフォーム、トレンチを設けた基板及び多孔質の基板の少なくとも１つを含んでもよい。前記反応炉は、ホットウォール型炉であってもよい。
【００１６】
この出願に係る耐熱複合材料の製造装置は、上述の耐熱複合材料の製造方法を用いるものであって、基材を格納する反応炉と、前記反応炉に原料ガスを供給する原料ガス供給源と、前記反応炉に添加ガスを供給する添加ガス供給源と、前記反応炉にキャリアガスを供給するキャリアガス供給源と、前記添加ガスの供給量を制御する制御手段と、を有し、前記原料ガス供給源はテトラメチルシランを含む原料ガスを供給し、前記添加ガス供給源は塩素を含む分子を含む添加ガスを供給するものである。
【発明の効果】
【００１７】
この発明によると、ＳｉＣ／ＳｉＣ−ＣＭＣの製造工程において炭化ケイ素を迅速に製膜するとともに、副生成物の発生を低減することができ、ひいては量産性を向上させることができる。
【図面の簡単な説明】
【００１８】
【図１】耐熱複合材料の製造装置の概略的な構成を示す図である。
【図２】基板の位置と製膜速度の関係を示すグラフである。
【図３】塩化水素の添加濃度と製膜速度の関係を示すグラフである。
【図４】基板の位置と組成の関係を示すグラフである。
【図５】基板の位置とステップカバレッジの関係を示すグラフである。
【図６】アスペクト比とステップカバレッジの定義を示す説明図である。
【図７】反応管への副生成物の付着を示す写真である。
【発明を実施するための形態】
【００１９】
以下、耐熱複合材料の製造方法及び製造装置の実施の形態について、図面を参照して詳細に説明する。
【００２０】
〔製造装置の構成〕
図１は、耐熱複合材料の製造装置の概略的な構成を示す図である。この製造装置は、化学気相堆積（ＣＶＤ）装置又は化学気相含浸（ＣＶＩ）装置を構成し、反応炉として横型のホットウォール型の電気炉１０を備えている。電気炉１０は、所定の温度・圧力に維持され、原料ガスのテトラメチルシラン（ＴＭＳ，（ＣＨ３）４Ｓｉ）、添加ガスの塩化水素（ＨＣｌ）、キャリアガスの水素（Ｈ２）とヘリウム（Ｈｅ）を含む混合ガスが供給されている。
【００２１】
電気炉１０に上流側から混合ガスを供給する第１の流路４１には、原料ガスのＴＭＳが原料ガス供給部２１から所定の流量で供給されている。この原料ガス供給部２１は、原料ガス供給源２１ａに液体状態で格納された原料から気化されて提供される原料ガスについて、第１の弁２１ｂにより流量を設定し、さらに第１のマスフローコントローラ２１ｃにより所定の質量流になるように制御している。これら第１の弁２１ｂと第１のマスフローコントローラ２１ｃは、原料ガスの供給量を制御する原料ガス供給量制御手段となる原料ガス流量制御部を構成している。
【００２２】
また、第１の流路４１には、添加ガスの塩化水素が添加ガス供給部２２から所定の流量で供給されている。この添加ガス供給部２２は、添加ガス供給源２２ａから供給された添加ガスについて、第２の弁２２ｂにより流量を設定し、さらに第２のマスフローコントローラ２２ｃにより所定の質量流になるように制御している。これら第２の弁２２ｂと第２のマスフローコントローラ２２ｃは、添加ガスの供給量を制御する添加ガス供給量制御手段となる添加ガス流量制御部を構成している。
【００２３】
さらに、第１の流路４１には、第１のキャリアガスの水素が第１のキャリアガス供給部２３から所定の流量で供給されている。この第１のキャリアガス供給部２３は、第１のキャリアガス供給源２３ａから供給された第１のキャリアガスについて、第３の弁２３ｂにより流量を設定し、さらに第３のマスフローコントローラ２３ｃにより所定の質量流になるように制御している。
【００２４】
さらにまた、第１の流路４１には、第２のキャリアガスのヘリウムが第２のキャリアガス供給部２４から所定の流量で供給されている。この第２のキャリアガス供給部２４は、第２のキャリアガス供給源２４ａから供給された第２のキャリアガスについて、第４の弁２４ｂにより流量を設定し、さらに第４のマスフローコントローラ２４ｃにより所定の質量流になるように制御している。
【００２５】
ここで、第１のキャリアガス供給部２３の第３の弁２３ｂと第３のマスフローコントローラ２３ｃ、第２のキャリアガス供給部２４の第４の弁２４ｂと第４のマスフローコントローラ２４ｃは、第１のキャリアガスと第２のキャリアガスの流量を制御し、キャリアガス供給量を制御するキャリアガス供給量制御手段となるキャリアガス流量制御部を構成している。
【００２６】
電気炉１０は、石英管の如き透明な反応管１１とこの反応管１１を取り囲むヒーター１２を備え、このヒーター１２によって反応管１１に格納された対象物を壁面から加熱するホットウォール型炉を構成している。反応管１１には、上流側にある一方の開口に第１の流路４１から原料ガス、添加ガス及びキャリアガスを含む混合ガスが供給され、この混合ガスは反応管１１内を下流側にある他方の開口に向けて流れている。
【００２７】
電気炉１０には、反応管１１内の上流側から下流側に向かって複数の基材１００が並べて格納されている。これらの基材１００には、所定の温度・圧力の下で混合ガスが供給され、基材１００は微細構造を有し、この微細構造には炭化ケイ素（ＳｉＣ）が堆積して製膜される。
【００２８】
電気炉１０の反応管１１の下流側の開口から、炭化ケイ素の製膜に寄与しなかった混合ガスと炭化ケイ素の製膜に関る副生成物を含む排出ガスが第２の流路４２に排出されるが、副生成物の一部が反応管１１内に残り堆積することもある。第２の流路４２は圧力制御弁３１と真空ポンプ３２を含み、電気炉１０の反応管１１内を所定の圧力に維持している。
【００２９】
この実施の形態において、電気炉１０の反応管１１は、混合ガスが流れる長手方向の長さＬ０が９００ｍｍであり、反応管１１を囲むヒーター１２の長手方向の長さＬ１は５００ｍｍである。反応管１１中に設置される基材１００の位置は、混合ガスの流れる方向にヒーター１２の上流側の一端の基準位置Ｐ０から長手方向に沿った距離で示される。
【００３０】
この製造装置は、制御手段となる図示しない制御装置を備えている。制御装置は、前述した原料ガス流量制御部、キャリアガス流量制御部及び添加ガス流量制御部を制御し、第１の流路４１を介して電気炉１０に供給される原料ガス、添加ガス及びキャリアガスの流量を制御している。
【００３１】
具体的には、第１の弁２１ｂと第１のマスフローコントローラを含む原料ガス流量制御部によって原料ガスの流量を制御している。また、第２の弁２２ｂと第２のマスフローコントローラ２２ｃを含む添加ガス流量制御部によって添加ガスの流量を制御している。さらに、第３の弁２３ｂと第３のマスフローコントローラ２３ｃ、第４の弁２４ｂと第４のマスフローコントローラ２４ｃを含むキャリアガス流量制御部によってキャリアガスの流量を制御している。
【００３２】
また、制御装置は、電気炉１０に設けられた圧力計１３によって反応管１１内の圧力を検出し、圧力制御弁３１を制御することによって反応管１１内が所定の圧力に維持されるように制御している。さらに、制御装置は、電気炉１０に設けられた図示しない熱電対によって電気炉１０内の温度を検出し、ヒーター１２を制御して電気炉１０内が所定の温度に維持されるように制御している。
【００３３】
この実施の形態において、制御装置は、電気炉１０に供給される混合ガスに含まれる原料ガス、添加ガス及びキャリアガスの流量を制御し、電気炉１０に格納された基材１００の微細構造への炭化ケイ素の堆積を制御することができる。例えば、原料ガス、添加ガス及びキャリアガスの流量や流量の比率を設定したり、原料ガスに対する添加ガスの添加量を設定したりすることができる。
【００３４】
〔製膜速度と埋込の均一性の両立〕
制御装置は、このような制御を行うことにより、基材１００の微細構造に堆積される製膜の成長速度と埋込の均一性を両立させるようにしている。換言すると、所定の成長速度により基材１００に炭化ケイ素を含浸した耐熱複合物質の量産性を確保するとともに、所定の埋込の均一性により基材１００の微細構造への炭化ケイ素の充填性を保証している。
【００３５】
ここで、基材１００の微細構造への炭化ケイ素の堆積には、製膜を形成する製膜種に応じて、１次反応機構による場合とラングミュア・ヒンシェルウッド（Langumuir-Hinshelwood）型速度式に基づく反応機構の場合が含まれる。これらの反応機構ごとに制御方法が異なるので、以下ではそれぞれの反応機構について個別に説明する。
【００３６】
〔１次反応機構の場合〕
炭化ケイ素の製膜種が１次反応機構にしたがう場合には、炭化ケイ素の製膜の成長速度は製膜種の濃度と１次の関係にある。このような場合、制御部は、付着確率の小さな製膜種を大量に発生させるように制御する。このような付着確率の小さな製膜種は、基材の微細構造に均一に付着して製膜の埋込の均一性を確保するとともに、製膜種が大量に発生されるために製膜の成長速度も確保することができ、成長速度と埋込の均一性を両立させることができる。付着確率が小さいほど均一性は向上するが、同時に成長速度は減少するので、所望の均一性を達成させ、かつ、成長速度も所望の値となるよう製膜種を発生させる工夫をする。
【００３７】
制御装置は、付着確率の小さな製膜種を発生させるために、原料ガス流量制御部、添加ガス流量制御部及びキャリアガス流量制御部を制御して原料ガス、添加ガス及びキャリアガスが所定の比率の流量になるように設定する。換言すると、原料ガスに対して添加ガスが所定の添加量だけ添加されるようにする。また、制御装置は、大量の製膜種が発生されるように、原料ガス流量制御部、添加ガス流量制御部及びキャリアガス流量制御部を制御して原料ガス、キャリアガス及び添加ガスの流量を所定量に制御する。さらに、制御装置は、原料ガス、キャリアガス及び添加ガスの比率・流量等のパラメータを制御することにより、成長速度と埋込の均一性の最適化を図ることができる。
【００３８】
〔ラングミュア・ヒンシェルウッド型速度式に基づく反応機構の場合〕
炭化ケイ素の製膜種がラングミュア・ヒンシェルウッド型速度式に基づく反応機構の場合には、製膜種が高濃度になるにつれて濃度に対する製膜の成長速度が飽和し、成長速度が製膜種の濃度に依存しない０次反応領域が存在する。制御部は、製膜種の濃度が０次反応領域に相当するように、製膜種が所定値以上の高濃度になるように制御する。このような製膜種の０次反応領域では、濃度に関らず製膜の成長速度が一定であるので、製膜の埋め込みの均一性を確保するとともに、濃度を高めることにより成長速度を増加させることができ、成長速度と埋込の均一性を両立させることができる。
【００３９】
制御装置は、原料ガス流量制御部、添加ガス流量制御部及びキャリアガス流量制御部を制御して原料ガス、添加ガス及びキャリアガスが所定の比率の流量になるように設定する。換言すると、原料ガスに対して添加ガスが所定の添加量だけ添加されるようにする。また、制御装置は、製膜種の濃度が０次反応領域に相当するように、原料ガス流量制御部、添加ガス流量制御部及びキャリアガス流量制御部を制御して原料ガス、添加ガス及びキャリアガスの流量を所定量に制御する。さらに、制御部は、原料ガス、添加ガス及びキャリアガスの比率・流量等のパラメータを制御することにより、成長速度と埋込の均一性の最適化を図ることができる。
【００４０】
〔添加ガスの効果〕
製膜種がいずれの反応機構にしたがう場合にも、塩素を含む添加ガスは炭化ケイ素の反応表面に吸着する分子を生成し、反応表面における製膜種の吸着阻害を起こすので、結果的に製膜種の付着確率が下がることで製膜の埋込の均一性を確保することができる。
【００４１】
〔炉内の製膜速度分布〕
一方、耐熱複合材料を工業的規模で製造する場合、例えば数メートル程度まで及ぶ長寸の電気炉１０を設け、反応管１１の上流側から下流側の方向に複数の基材１００を並べて格納し、これらの基材１００に炭化ケイ素を同時に製膜することがある。
【００４２】
このような場合、制御装置は、複数の基材について製膜速度が均一になるように、反応管１１の上流側での成長速度を抑制するように制御する。例えば、制御装置は、原料ガス流量制御部、添加ガス流量制御部及びキャリアガス流量制御部を制御するとともに、ヒーター１２を制御し、上流側で製膜種が低濃度となり、下流側で高濃度になるように、混合ガスの流量や温度分布を制御することができる。
【００４３】
また、制御装置は、下流側に十分の原料ガスが供給されるように制御する。例えば、制御装置は、十分な流量の混合ガスが供給されるように原料ガス流量制御部、添加ガス流量制御部及びキャリアガス流量制御部を制御することができる。また、混合ガスを複数の供給路から供給し、反応管１１の上流の一端からのみではなく、反応管１１の下流側の他端に至る間に設けた他の供給路から同時に供給することもできる。
【００４４】
さらに、制御装置は、上流側から下流側にかけて製膜速度が均一になるように制御するとともに、供給される混合ガス中の原料ガスの利用効率を高めるように制御する。例えば、制御装置は、電気炉１０に供給される原料ガス、添加ガス及びキャリアガスの比率・流量・供給方法、電気炉１０における温度分布・圧力分布等のパラメータを適切に制御することにより、原料ガスの利用効率を高め、電気炉１０における製膜速度分布の改善と生産コストの低減との両立を達成することができる。また、制御部は、これらのパラメータを用いて原料ガスの利用効率の最適化を図ることもできる。
【００４５】
〔ＴＭＳと塩化水素を含む混合ガスの作用効果〕
この実施の形態の混合ガスは、原料ガスとしてＴＭＳ、添加ガスとして塩化水素を含むものである。このような混合ガスによる作用効果について説明する。まず、この実施の形態と対比するため、先行技術として存在するメチルトリクロロシラン（ＭＴＳ，ＣＨ３ＳｉＣｌ３）と水素の混合ガスにより炭化ケイ素を製膜する技術のメカニズムと問題点について説明する。
【００４６】
ＭＴＳは、原料にケイ素（Ｓｉ）と炭素（Ｃ）を各１つ、水素（Ｈ）と塩素（Ｃｌ）を各３つ含んだ分子である。ＭＴＳと水素（Ｈ２）の混合ガスは、１０００℃前後の高温で熱すると主に気相で分解し、Ｓｉ−Ｃ−Ｈ−Ｃｌが様々に組み合わさった多種の中間体を生成する。中間体は、主なものだけでも数十種以上も存在する。これら中間体やＭＴＳが炭化ケイ素の繊維表面に届き反応することで炭化ケイ素膜を形成すると考えられている。中間体の一部として塩素（Ｃｌ）分子や塩化水素（ＨＣｌ）分子が生成されるが、既往の研究から塩素又は塩化水素は炭化ケイ素の製膜を阻害する効果（製膜阻害効果）を有ることが知られており、炭化ケイ素の製膜速度の減少に直結している。
【００４７】
一方、Ｓｉ−Ｃ−Ｈ−Ｃｌ系のガスは高温においてＳｉＣｌｘのガスが気相中に大量に生成されることが知られており、既往の研究から低温化するとＳｉＣｌｘは複数重合し、可燃性の副生成物（オイリーシラン）になることが知られている。主にケイ素と塩素で構成されるオイリーシランは空気中の水（Ｈ２Ｏ）と発熱反応し、シリカ（ＳｉＯ２）や塩化水素などの分子に変化する。ＭＴＳは分子構造として塩素を３つも含んでいるので、「製膜阻害効果による製膜速度減少」と「可燃性の副生成物の発生」は避けて通れなかった。なお、塩素又は塩化水素による製膜阻害効果は、含浸特性を高めるメリットも持ち合わせている。
【００４８】
これに対して、この実施の形態で原料ガスに使用されるＴＭＳは、原料にケイ素（Ｓｉ）を１つ、炭素を４つ、水素を１２つ含んだ分子である。ＴＭＳは、原料中に塩素を含んでいないので、ＭＴＳのような「製膜阻害効果」や「オイリーシランの生成」は起きないメリットがある。
【００４９】
一方、ＴＭＳではケイ素に対して炭素が多いので、ケイ素と炭素の組成が１：１の化学量論組成が得にくく、炭素過剰になった炭化ケイ素膜になる傾向がある。またＴＭＳは、反応性が高いため気相中に大量のススを生成し下流の真空ポンプ・除害装置等に深刻なダメージを与えたり、反応性が高いので含浸特性が低下したりすることがあった。そこで本実施の形態は、ＴＭＳのデメリットを相殺するため塩化水素の如き塩素を含んだガスを自在の濃度で加えてやることで、ＴＭＳのデメリット（炭化ケイ素の組成ずれ、大量のスス、含浸性低下）を抑制しつつＭＴＳを用いた場合よりも「高速の製膜速度」かつ「可燃性の副生成物を低減」することを実現したものである。
【００５０】
なお、この実施の形態で用いた制御装置は、市販のマイクロコントローラを使用し、所定の命令を実行するように構成することにより容易に実現することができる。また、汎用のパーソナルコンピュータを利用して所定のプログラムを実行することにより実現することもできる。
【００５１】
また、この実施の形態においては、原料ガスとしてＴＭＳを例示したが、原料ガスは、メチルトリクロロシラン（ＭＴＳ，ＣＨ３ＳｉＣｌ３）、ジメチルジクロロシラン（Ｃ２Ｈ６Ｃｌ２Ｓｉ：ＤＤＳ）、トリメチルクロロシラン（Ｃ３Ｈ９ＳｉＣｌ）、四塩化ケイ素（ＳｉＣｌ４）、シラン（ＳｉＨ４）、プロパン（Ｃ３Ｈ８）などをさらに含むものを使用することもできる。
【００５２】
添加ガスとしては塩化水素を例示したが、塩化メチル（モノクロロメタン，ＣＨ３Ｃｌ）を使用することもできる。添加ガスには、塩素を含む分子を含むようなガスであれば、モノクロロモノメチルシラン（ＣＨ３ＳｉＨ２Ｃｌ）、メチルジクロロシラン（ＣＨ３ＳｉＨＣｌ２）、メチルトリクロロシラン（ＭＴＳ，ＣＨ３ＳｉＣｌ３）、ジメチルモノクロロシラン（（ＣＨ３）２ＳｉＨＣｌ）、ジメチルジクロロシラン（ＤＤＳ，（ＣＨ３）２ＳｉＣｌ２）、トリメチルモノクロロシラン（（ＣＨ３）３ＳｉＣｌ）、モノクロロシラン（ＳｉＨ３Ｃｌ）、ジクロロシラン（ＳｉＨ２Ｃｌ２）、トリクロロシラン（ＳｉＨＣｌ３）、テトラクロロシランン（ＳｉＣｌ４）、クロロジシラン（Ｓｉ２Ｈ５Ｃｌ）、ジクロロジシラン（Ｓｉ２Ｈ４Ｃｌ２）、ヘキサクロロジシラン（Ｓｉ２Ｃｌ６）、オクタクロロトリシラン（Ｓｉ３Ｃｌ８）、モノクロロメタン（ＣＨ３Ｃｌ）、ジクロロメタン（ＣＨ２Ｃｌ２）、クロロホルム（ＣＨＣｌ３）、テトラクロロメタン（ＣＣｌ４）、モノクロロアセチレン（Ｃ２ＨＣｌ）、ジクロロアセチレン（Ｃ２Ｃｌ２）、モノクロロエチレン（Ｃ２Ｈ３Ｃｌ）、ジクロロエチレン（Ｃ２Ｈ２Ｃｌ２）、トリクロロエチレン（Ｃ２ＨＣｌ３）、テトラクロロエチレン（Ｃ２Ｃｌ４）、モノクロロエタン（Ｃ２Ｈ５Ｃｌ）、ジクロロエタン（Ｃ２Ｈ４Ｃｌ２）、トリクロロエタン（Ｃ２Ｈ３Ｃｌ３）、テトラクロロエタン（Ｃ２Ｈ２Ｃｌ４）、ペンタクロロエタン（Ｃ２ＨＣｌ５）、ヘキサクロロエタン（Ｃ２Ｃｌ６）、モノクロロプロパン（Ｃ３Ｈ７Ｃｌ）、ジクロロプロパン（Ｃ３Ｈ６Ｃｌ２）、トリクロロプロパン（Ｃ３Ｈ５Ｃｌ３）、テトラクロロプロパン（Ｃ３Ｈ４Ｃｌ４）、ペンタクロロプロパン（Ｃ３Ｈ３Ｃｌ５）、ヘキサクロロプロパン（Ｃ３Ｈ２Ｃｌ６）、ヘプタクロロプロパン（Ｃ３Ｈ１Ｃｌ７）、オクタクロロプロパン（Ｃ３Ｃｌ８）、塩素分子（Ｃｌ２）などを使用することができる。
【００５３】
このような塩素を含む分子は、基材１００の微細構造の表面に吸着する塩素を含む分子を提供することができる。微細構造の表面に吸着した塩素を含む分子は、製膜種の微細構造に対する付着確率を低下させる。したがって、製膜の埋め込みの均一性を確保することができる。
【００５４】
また、キャリアガスは水素（Ｈ２）、ヘリウム（Ｈｅ）に限らず、窒素（Ｎ２）、ヘリウム（Ｈｅ）又はアルゴン（Ａｒ）のような希ガスを含むものを使用することもできる。
【００５５】
炭化ケイ素を堆積して製膜する微細構造を有する基材には、セラミック繊維のプリフォーム、カーボン繊維のプリフォーム、トレンチを設けた面を有する基板、多孔質のセラミックスなどを使用することができる。
【実施例】
【００５６】
上記の実施の形態を適用した実施例として、微細構造を形成した基材１００として表面にトレンチを形成したＳｉ（１００）基板を用い、第１〜第５の基板１０１〜１０５を前記製造装置の電気炉１０の反応管１１内に設置した。これらの第１〜第５の基板１０１〜１０５は、ヒーター１２の一端の基準位置Ｐ０から下流側に５０ｍｍ、１００ｍｍ、２００ｍｍ、３００ｍｍ、４００ｍｍの位置にそれぞれ設置した。
【００５７】
これら第１〜第５の基板１０１〜１０５に化学気相堆積法（ＣＶＤ）又は化学気相含浸法（ＣＶＩ）によって炭化ケイ素を堆積して製膜した。成長条件として、反応管１１内の環境を温度９００℃、圧力１００Ｔｏｒｒの等温・等圧に維持した。反応管１１に供給される混合ガスは、原料ガスにＭＴＳ、添加ガスに塩化水素（ＨＣｌ）、キャリアガスに水素（Ｈ２）及びヘリウム（Ｈｅ）を用いた。
【００５８】
下記の表１に示すように、実験番号１〜７を実行した。実験番号１〜６においては塩化水素の添加量を次第に増加させた。ただし、混合ガスの全圧が維持されるように、キャリアガス内のヘリウムの分圧を塩化水素の分圧の変化に応じて調整した。実験番号７においては、比較例として原料ガスをＴＭＳからＭＴＳに変更したが、他の条件は実験番号１と同様とした。
【００５９】
【表１】
2015151587.tif 000003
【００６０】
図２は、基板の位置と製膜速度の関係を示すグラフである。図中横軸の基板位置は、第１〜第５の基板１０１〜１０５の位置を示している。図中縦軸は、製膜速度を示している。図中の折線Ａ１〜Ａ７は、実験番号１〜７の結果を示している。
【００６１】
図３は、塩化水素の添加濃度と製膜速度の関係を示すグラフである。図中横軸は、塩化水素の添加濃度を示している。図中縦軸は、製膜速度を示している。図中の折線Ｂ１〜Ｂ５は、第１〜第５の基板１０１〜１０５の結果を示している。折線Ｂ３については、塩化水素の添加濃度が大きくなる方向へ外挿線を示した。この図３は、図２と同じ実験結果のデータを示すものである。
【００６２】
図２と図３からは、ＴＭＳに塩化水素を添加した実験番号１〜６について、塩化水素の添加濃度が増加するにつれて製膜速度が次第に低下する傾向が見られた。また、基板の位置が２００ｍｍの第３の基板１０３で製膜速度が最大値を取った。図２の折線Ａ７に結果を示すＴＭＳをＭＴＳに変更した比較例の実験番号７では、製膜速度がさらに低下する傾向が見られた。
【００６３】
図２の折線Ａ６に見られるように、ＴＭＳに添加する塩化水素の濃度が高すぎると、製膜速度はＭＴＳのみの比較例と同等まで低下する。したがって、製膜速度を所望の範囲に設定するためには、塩化水素を適切な濃度で添加する必要がある。具体的に、ＴＭＳ：ＨＣｌの比αは、０≦α≦４が望ましい。
【００６４】
図４は、基板の位置と膜の組成の関係を示すグラフである。図４（ａ）は実験番号１、図４（ｂ）は実験番号２、図４（ｃ）は実験番号４、図４（ｄ）は実験番号６の結果を示している。図中横軸は第１〜第５の基板１０１〜１０５の位置を示している。図中の縦軸は、炭素（Ｃ）、ケイ素（Ｓｉ）及び酸素（Ｏ）の組成を示している。
【００６５】
図４（ａ）に示す実験番号１のように塩化水素の添加がないＴＭＳ単体の場合、炭素が過剰な膜が形成される。一方、図４（ｂ）〜図４（ｄ）に示す実験番号２，４，６のように、ＴＭＳに塩化水素が添加されている場合、化学量論組成（ストイキオメトリ）の炭化ケイ素が得られる。ただし、図４（ｄ）の実験番号６のように塩化水素の添加濃度が大きすぎる場合、ケイ素原料に対する製膜抑制効果が激しくなって製膜速度が低下し、炭素過剰になってしまう。したがって、製膜速度を所望の範囲に設定するためには、塩化水素を適切な濃度で添加する必要がある。具体的に、ＴＭＳ：ＨＣｌの比αは、１≦α＜３が望ましい。
【００６６】
図５は、基板の位置とステップカバレッジの関係を示すグラフである。図６は、アスペクト比とステップカバレッジの定義を示す説明図である。図６に示すように、アスペクト比は微細構造が形成する深さａと溝の幅ｂの比ａ／ｂによって与えられる。また、ステップカバレッジは、溝底における膜厚Ｔｂと溝入口における膜厚Ｔｔの比Ｔｂ／Ｔｔによって与えられる。
【００６７】
図５の折線Ｃ１〜Ｃ５は、第１〜第５の基板１０１〜１０５の微細構造のアスペクト比が３５のとき、実験番号１〜５により塩化水素の添加濃度を順に０，０．４，０．８，１．６，４．８Ｔｏｒｒとした結果を示す。折線Ｃ１〜Ｃ５に示されるように、第１〜第５の基板１０１〜１０５の位置に関らず、塩化水素の添加濃度が大きくなるほどステップカバレッジが増加して改善される傾向が見られた。ステップカバレッジの改善は、微細構造への均一な製膜が可能になることを意味する。
【００６８】
図７は、電気炉１０の反応管１１への副生成物の付着を示す写真である。図７（ａ）〜図７（ｄ）の写真は、反応管１１に混合ガスを導入して製膜を開始してから１０分経過後に、図１中の第１の位置Ｐ１のようにヒーター１２の下流側の端部近くから撮影したものである。
【００６９】
図７（ａ）に示す塩化水素を添加しない実験番号１では、黒色の粉塵が大量に発生して反応管１１の壁面に付着した。図７（ｂ）に示す塩化水素の添加濃度１．６Ｔｏｒｒの実験番号４では、黒色の粉塵が多いが透明度が出始めた。図７（ｃ）に示す塩化水素の添加濃度３．２Ｔｏｒｒの実験番号５では、粉塵は消失したが、反応管１１の壁面に液状の副生成物が付着しはじめた。図７（ｄ）に示す塩化水素の添加濃度４．８Ｔｏｒｒの実験番号６では、比較例の実験番号７のように原料ガスにＭＴＳを使用する場合と同様に液状の副生成物が反応管１１の壁面に付着した。したがって、粉塵や副生成物の発生を抑制するためには、塩化水素は適切な濃度で添加する必要がある。具体的に、ＴＭＳ：ＨＣｌの比αは、１＜α≦３が望ましい。
【００７０】
以上のように、本実施例は、原料ガスとしてＴＭＳ、添加ガスとして塩化水素を含む混合ガスを使用するものである。テトラメチルシランのモル数を１とした場合のＴＭＳ：ＨＣｌのモル比αは、炭化ケイ素の製膜速度を所望の範囲に設定するためには０≦α≦４が望ましく、粉塵や副生成物の発生を抑制するために１＜α≦３が望ましい。したがって、これらの両者を満たす１＜α≦３の範囲においては、炭化ケイ素の製膜速度を向上させて迅速に製膜するとともに、副生成物の発生を低減することができ、ひいては量産性を向上させることができる。
【００７１】
なお、上述の発明の実施形態及び実施例は、この発明を適用する一例を示すものであり、本発明はこれらに限定されるものではない。
【産業上の利用可能性】
【００７２】
この発明は、耐熱複合材料の製造、耐熱複合材料を用いた機械部品、高温耐熱半導体、高耐圧パワーデバイス等の製造に利用することができる。
【符号の説明】
【００７３】
１０  電気炉
１１  反応管
１２  ヒーター
２１  原料ガス供給部
２２  添加ガス供給部
２３  第１のキャリアガス供給部
２４  第２のキャリアガス供給部
３１  圧力制御弁
３２  真空ポンプ
１００  基材
【図１】
2015151587.tif 000004
【図２】
2015151587.tif 000005
【図３】
2015151587.tif 000006
【図４】
2015151587.tif 000007
【図５】
2015151587.tif 000008
【図６】
2015151587.tif 000009
【図７】
2015151587.tif 000010